(57)【特許請求の範囲】
【請求項１】
テトラフルオロエチレンに基づく繰り返し単位を５０モル％以上６０モル％未満、プロピレンに基づく繰り返し単位を１０モル％以上４０モル％未満、ＣＨ２＝ＣＨＯ（ＣＨ２）ｍ（ＣＦ２）ｎＦ（式中、ｍは２であり、ｎは５又は６である。）に基づく繰り返し単位を１０モル％以上４０モル％未満含み、ガラス転移温度が−３０〜−７℃であることを特徴とする含フッ素弾性共重合体。
【請求項２】
前記ＣＨ２＝ＣＨＯ（ＣＨ２）ｍ（ＣＦ２）ｎＦにおけるｎが６である請求項１に記載の含フッ素弾性共重合体。
【発明の詳細な説明】
【技術分野】
【０００１】
本発明は、新規な含フッ素弾性共重合体に関する。
【背景技術】
【０００２】
従来から、テトラフルオロエチレンとプロピレンの二元共重合体は、優れた耐熱性、耐薬品性を有するエラストマー（以下、弾性共重合体ともいう。）として知られている（例えば、特許文献１参照。）。しかし、テトラフルオロエチレンとプロピレンの二元共重合体は、ガラス転移温度が０℃程度であり、低温で硬くなり、低温での柔軟性が不十分である。これを改良すべく、テトラフルオロエチレン／プロピレン／ビニルエーテル共重合体が検討されている（特許文献２参照。）。
【０００３】
また、フッ化ビニリデン、ヘキサフルオロプロピレン共重合体や、フッ化ビニリデン／テトラフルオロエチレン／ヘキサフルオロプロピレン共重合体などが含フッ素弾性共重合体として市販されている。しかし、これらのフッ化ビニリデンに基づく繰り返し単位を含有する含フッ素弾性共重合体は、耐薬品性、特に耐アミン性が劣り、エンジンオイルシール等の耐アミン性が必要な用途には使用できない。
また、テトラフルオロエチレン／含フッ素ビニルエーテル／エチレン共重合体が検討されている。しかし、テトラフルオロエチレン／含フッ素ビニルエーテル／エチレン共重合体は、エチレンジアミンに浸漬したときの体積変化率が高く、耐アミン性が不十分である（特許文献３参照。）。
上記状況下、テトラフルオロエチレン／プロピレン二元共重合体と同様の耐熱性、耐薬品性を保持しつつ、低温時の柔軟性が十分にあるなどの低温特性に優れる含フッ素弾性共重合体の開発が望まれていた。
【０００４】
【特許文献１】特公昭５２−２９７８４号公報
【特許文献２】特開昭５３−９７０８５号公報
【特許文献３】特開平７−２８６０１０号公報
【発明の開示】
【発明が解決しようとする課題】
【０００５】
本発明の目的は、前述の課題を解決し、低温特性に優れ、しかもテトラフルオロエチレン／プロピレン二元共重合体と同様に優れた耐アミン性や耐エンジンオイル性を有する含フッ素弾性共重合体を提供することである。
【課題を解決するための手段】
【０００６】
本発明は、テトラフルオロエチレンに基づく繰り返し単位を５０モル％以上６０モル％未満、プロピレンに基づく繰り返し単位を１０モル％以上４０モル％未満、ＣＨ２＝ＣＨＯ（ＣＨ２）ｍ（ＣＦ２）ｎＦ（式中、ｍは２であり、ｎは５又は６である。）に基づく繰り返し単位を１０モル％以上４０モル％未満含み、ガラス転移温度が−３０〜−７℃であることを特徴とする含フッ素弾性共重合体を提供する。
また、本発明は、上記含フッ素弾性共重合体において、前記ＣＨ２＝ＣＨＯ（ＣＨ２）ｍ（ＣＦ２）ｎＦにおけるｎが６である含フッ素弾性共重合体を提供する。
【発明の効果】
【０００７】
本発明の含フッ素弾性共重合体は、低温特性、耐アミン性および耐エンジンオイル性に優れる。また、耐熱性、耐薬品性に優れる。
【発明を実施するための最良の形態】
【０００８】
本発明の含フッ素弾性共重合体は、テトラフルオロエチレンに基づく繰り返し単位、プロピレンに基づく繰り返し単位、ＣＨ２＝ＣＨＯ（ＣＨ２）ｍ（ＣＦ２）ｎＦ（式中、ｍは２であり、ｎは５又は６である。）に基づく繰り返し単位を含む。
【０００９】
本発明の含フッ素弾性共重合体におけるテトラフルオロエチレンに基づく繰り返し単位は５０モル％以上６０モル％未満である。５０モル％未満の場合は、含フッ素弾性共重合体の耐熱性や耐薬品性が充分でなく好ましくない。また、６０モル％以上の場合は、含フッ素弾性共重合体の低温特性や成形性が充分でなく好ましくない。
【００１０】
本発明の含フッ素弾性共重合体におけるプロピレンに基づく繰り返し単位は１０モル％以上４０モル％未満である。１０モル％未満であると、含フッ素弾性共重合体の成形性が充分でなく、４０モル％以上であると、含フッ素弾性共重合体の耐熱性や耐薬品性が充分でない。
また、本発明の含フッ素弾性共重合体におけるＣＨ２＝ＣＨＯ（ＣＨ２）ｍ（ＣＦ２）ｎＦ（式中、ｍは２であり、ｎは５又は６である。）に基づく繰り返し単位は１０モル％以上４０モル％未満が好ましい。１０モル％未満であると含フッ素弾性共重合体の低温特性が充分低くなく、４０モル％以上であると含フッ素弾性共重合体の耐熱性や耐薬品性が充分でない。
なお、上記各繰り返し単位の含有割合は、テトラフルオロエチレン、プロピレン及びＣＨ２＝ＣＨＯ（ＣＨ２）ｍ（ＣＦ２）ｎＦに基づく繰り返し単位の合計量が１００モル％になるように選定される。
【００１１】
また、本発明の含フッ素弾性共重合体は、テトラフルオロエチレン、プロピレン及びＣＨ２＝ＣＨＯ（ＣＨ２）ｍ（ＣＦ２）ｎＦに基づく繰り返し単位の他に、これらと共重合可能なコモノマーに基づく繰り返し単位を少量含有してもよい。該コモノマーに基づく繰り返し単位の含有量は、テトラフルオロエチレン、プロピレン及びＣＨ２＝ＣＨＯ（ＣＨ２）ｍ（ＣＦ２）ｎＦに基づく繰り返し単位の合計量に対して、５モル％以下が好ましい。該コモノマーの具体例としては、エチレン、イソブチレン、フッ化ビニル、ヘキサフルオロプロピレン、アルキルビニルエーテル、クロロエチルビニルエーテル、クロロトリフルオロエチレン、パーフルオロ（アルキルビニルエーテル）、アクリル酸およびそのアルキルエステル、メタクリル酸およびそのアルキルエステル等が挙げられる。
【００１２】
また、本発明の含フッ素弾性共重合体は、上記モノマーに基づく繰り返し単位以外に、架橋基含有モノマーに基づく繰り返し単位を含有してもよい。架橋基としては、炭素−炭素二重結合、ハロゲン原子、酸無水物残基、カルボキシル基、アミノ基、シアノ基、水酸基などが挙げられる。該架橋基含有モノマーの好適な具体例としては、例えば、１−ブロモ−１，１，２，２−テトラフルオロエチルトリフルオロビニルエーテル、１−ヨード−１，１，２，２−テトラフルオロエチルトリフルオロビニルエーテル、クロトン酸ビニル、メタクリル酸ビニル、無水マレイン酸、無水イタコン酸、マレイン酸、イタコン酸、ヘプタフルオロ−４−ペンテンニトリルなどが挙げられる。架橋基含有モノマーは、１種または２種以上を使用できる。架橋基含有モノマーに基づく繰り返し単位の含有割合の好ましい範囲は、全共重合モノマーに基づく繰り返し単位の合計量に対して、０．００１〜５モル％であり、０．０１〜３モル％がさらに好ましい。
【００１３】
また、一般式ＲＩ２（式中、Ｒは炭素数１〜１６の飽和のフルオロ炭化水素基、クロロフルオロ炭化水素基または炭素数１〜３の炭化水素基である。）で表されるジヨード化合物の存在下、上記モノマーを共重合させることで、高分子末端にヨウ素原子を導入し、架橋基とすることも可能である。
前記ジヨード化合物の使用量は、全共重合モノマーの合計量に対して０．０１〜５モル％が好ましく、０．０５〜１モル％がより好ましい。
本発明の含フッ素弾性共重合体のガラス転移温度は、−３０〜−７℃であり、上限値は−１０℃以下がさらに好ましい。
【００１４】
本発明の含フッ素弾性共重合体の製造方法としては、塊状重合、懸濁重合、乳化重合、溶液重合などの各種重合方法、あるいは重合開始剤を使用する触媒重合法、電離性放射線重合法、レドックス系重合法などが適用できる。
テトラフルオロエチレン、プロピレン、ＣＨ２＝ＣＨＯ（ＣＨ２）ｍ（ＣＦ２）ｎＦ、及び必要に応じて使用する他のモノマーの共重合は、上記重合方法を用いて、種々の重合条件下に実施できる。たとえば、パーフルオロアルカンやハイドロフルオロカーボンのようなフッ素系溶媒、第３級ブタノールのようなアルコール溶媒などの有機溶媒中で実施可能であり、この場合には、−４０℃〜＋１５０℃の温度で、０．１〜５．０ＭＰａの比較的低い反応圧力が採用可能である。
【００１５】
また、水性媒体を使用して、懸濁重合や乳化重合を適用してもよい。乳化重合は、多フッ素化アルキルカルボン酸及びその塩、多フッ素化アルキルエーテルカルボン酸及びその塩、多フッ素化アルカンスルホン酸及びその塩、ドデシルベンゼンスルホン酸及びその塩等の分散剤の存在下に水性媒体中で実施することが好ましい。塩としては、アンモニウム塩またはアルカリ金属塩が好ましい。
【００１６】
懸濁重合や乳化重合においては、パーフルオロアルカン、ハイドロフルオロカーボン、第３級ブタノールのような媒体を分散安定剤として加えてもよい。
重合開始剤としては、過酸化物、アゾ化合物、過硫酸塩等が好ましい。重合条件としては、温度は０〜１００℃が好ましく、１０〜８５℃がより好ましい。圧力は、０．５〜２０ＭＰａが好ましく、１ＭＰａ〜１０ＭＰａがより好ましい。特に、重合開始剤がレドックス系開始剤の場合には、−２０〜＋５０℃の温度の採用も可能である。さらに、本発明の含フッ素弾性共重合体の製造方法は、回分式、判連続式など適宜操作によって実施され得るものであり、目的あるいは採用する重合方式などに応じて、種々の重合条件、重合操作、重合装置などを選定するのが好ましい。
【００１７】
本発明の含フッ素弾性共重合体の製造方法において、前記各種重合反応後に、生成した含フッ素弾性共重合体を、適宜手段にて重合媒体から分離する。例えば、乳化重合法においては、重合反応終了後に含フッ素弾性共重合体が分散したラテックスを激しく撹拌したり、電解質を添加することにより凝集する方法、冷凍後遠心分離またはろ過する方法などにより分離することができる。
【００１８】
以上の製造方法によって、透明または白色で、ゴム状弾性を有する含フッ素弾性共重合体が得られる。得られた含フッ素弾性共重合体は、種々の架橋手段、例えば有機過酸化物、アミン化合物、ヒドロキシ化合物等の求核試薬などによって架橋せしめてゴム状架橋体にすることができる。また、γ線、電子線、紫外線のような電離性放射線の照射によって放射線架橋させることも可能である。
【００１９】
本発明の含フッ素弾性共重合体を、架橋剤の有機過酸化物としては、キュメンハイドロパーオキシド、ジイソプロピルベンゼンハイドロパーオキシド、ジ（第３級ブチル）パーオキシド、第３級ブチルキュミルパーオキシド、ジクミルパーオキシド、第３級ブチルパーオキシアセテート、第３級ブチルパーオキシアセテート、第３級ブチルパーオキシベンゾエートのような有機モノパーオキシ化合物や２，５−ジメチル−２，５−ジ（第３級ブチルパーオキシ）−シン−３、２，５−ジメチルー２，５−ジ（第３級ブチルパーオキシ）−ヘキサン、α，α’−ビス（第３級ブチルパーオキシ）−パラージイソプロピルベンゼン、２，５−ジメチル−２，５−ジ（ベンゾイルパーオキシ）−ヘキサンのような有機ジパーオキシ化合物が好適である。該有機過酸化物は、５分間の半減期を与える温度が１００〜２００℃が好ましく、１３０〜１９０℃がより好ましい。
【００２０】
架橋剤のアミン化合物としては、ヘキサメチレンジアミン、テトラエチレンペンタミン、トリエチレンテトラミン等各種アルキルアミン類、アニリン、ピリジン、ジアミノベンゼン等各種芳香族アミン類およびこれら芳香族のカルバミン酸、シンナミリデン酸等の脂肪族の塩等を用いることができる。
架橋剤のヒドロキシ化合物としては、ヒドロキノン、ビスフェノールＡ、ビスフェノールＡＦ、カテコール等の求核的性質を有する試薬類およびそのアルカリ金属塩、アンモニウム塩等を用いることができ、また、これらに、適宜ポリエチレングリコール、ポリプロピレングリコール等の直鎖状ポリエーテルや、環状ポリエーテル類を助剤として組み合わせて用いることも可能である。
架橋剤の使用量は、特に限定されることなく適宜選定され得るが、通常は含フッ素弾性共重合体の１００質量部に対して０．１〜２０質量部、好ましくは１〜１０質量部程度である。
【００２１】
かかる含フッ素弾性共重合体の架橋の際、従来より公知の架橋助剤を併用できる。架橋助剤としては、例えば、アリル化合物、イオウ、有機アミン類、マレイミド類、メタクリレート類、ジビニル化合物などが挙げられる。好ましくは、フタル酸ジアリル、トリアリルリン酸、シアヌル酸トリアリル、イソシアヌル酸トリアリル、ジアリルメラミンのような有機アリル化合物、パラーベンゾキノンジオキシム、ｐ，ｐ’―ジベンゾイルベンゾキノンジオキシムなどのオキシム化合物等が用いられ、特に有機アリル化合物がより好ましい。かかる架橋助剤の添加量は、含フッ素弾性共重合体の１００質量部に対して、０．１〜２０質量部、好ましくは０．２〜１０質量部程度が採用される。
【００２２】
その他に、従来の架橋方法などで通常使用される種々の添加剤も、含フッ素弾性共重合体の架橋の際に配合できる。これらの添加剤としては、酸化マグネシウム、酸化鉛等の金属酸化物、カーボンブラック、ファインシリカ等の補強剤、その他の充填剤、顔料、酸化防止剤、安定剤などが挙げられる。
含フッ素弾性共重合体に前記の種々の添加剤を配合する場合、架橋剤、架橋助剤、その他の添加剤を原料含フッ素弾性共重合体と充分均一に混合することが好ましい。この混合は、従来より通常使用されているゴム混練用ロールまたはバンバリーミキサー等によって行われる。混合時の作業条件は特に限定されないが、通常は３０〜８０℃程度の温度で約１０〜６０分間混練することによって、添加配合物を含フッ素エラストマー中に充分分散混合させることができる。混合時の作業条件や操作は、使用原料及び配合剤の種類や目的に応じて最適条件を選定して行うのが望ましい。
【００２３】
架橋剤による加熱架橋の操作は、従来より通常使用されている操作を採用することができる。例えば、成形型中で加圧しながら加熱する操作が採用され、また押出あるいは射出成形法などで成形したのちに、加熱炉中で加熱する操作を採用することができる。加熱架橋時の条件等は、使用原料や配合に応じて最適条件を選定して行うのが望ましい。加熱架橋時の温度は、通常８０〜２５０℃、好ましくは１５０〜２００℃が採用される。また、加熱時間は特に限定されないが、架橋剤や成形の目的に応じて１分〜３時間の範囲であり、好ましくは５分〜１時間の範囲内で選定される。加熱温度を高くすれば加熱時間を短縮することができる。なお、得られる架橋共重合体の再加熱処理も採用可能であり、物理的性質の向上に役立つものである。例えば、１５０〜２５０℃、好ましくは１８０〜２３０℃の温度で、１５〜２５時間の再加熱処理が採用される。再加熱処理は、２次架橋とも呼ばれる。
放射線架橋において、放射線の照射量は適宜選定すればよいが、例えば、電子線照射における照射量は、０．１〜３０Ｍｒａｄが好ましく、１〜２０Ｍｒａｄがより好ましい。
【実施例】
【００２４】
以下に本発明を、実施例および比較例を挙げてさらに具体的に説明するが、これらの例は、本発明を限定するものではない。
含フッ素弾性共重合体の共重合組成は、フッ素元素分析およびＮＭＲにより求めた。ガラス転移温度はＤＳＣにより１０℃／分で昇温して求めた。分解温度はＴＧ−ＤＴＡにより、空気雰囲気中１０℃／分で昇温して止めた。
【００２５】
［実施例１］
撹拌装置のついた１０００ｍｌ反応容器に脱塩水の５１７ｇ、第３級ブタノールの６１ｇ、水酸化ナトリウムの０．２ｇ、過硫酸アンモニウムの３．０ｇ、リン酸水素二ナトリウム１２水和物の１２ｇ、ＣＦ３ＣＦ２ＯＣＦ２ＣＦ２ＯＣＦ２ＣＯＯＮＨ４の３０質量％水溶液の９．１５ｇ、エチレンジアミン四酢酸の０．１１ｇ、ＣＨ２＝ＣＨＯＣＨ２ＣＨ２ＣＦ２ＣＦ２ＣＦ２ＣＦ２ＣＦ２ＣＦ３の１５．６ｇを仕込み、密閉して液体窒素にて仕込み液を凍結させて真空に減圧した。つぎにテトラフルオロエチレンの７２ｇおよびプロピレンの３．０ｇを仕込み、反応容器内を２５℃に昇温させ、撹拌回転数３００ｒｐｍで撹拌させた。反応容器の圧力は２．３ＭＰａであった。ヒドロキシメタンスルフィン酸ナトリウム（ロンガリット）の０．６ｇ、水酸化ナトリウムの０．３２ｇを脱塩水の５０ｇに溶かした溶液の１ｃｍ３を窒素を用いて圧入して重合を開始させ、反応容器内の温度を２５℃に保持した。重合開始後３０分後に未反応モノマーをパージして反応容器内を常圧に戻し、内容物を取り出した。取り出した内容物を−４０℃で凍結させた後、解凍させ、凝集した含フッ素弾性共重合体１をろ過分離後、脱塩水で３回洗浄した。その後、６０℃で一晩真空乾燥させ、含フッ素弾性共重合体１の２０．６ｇが得られた。この含フッ素弾性共重合体１の共重合組成は、テトラフルオロエチレンに基づく繰り返し単位／プロピレンに基づく繰り返し単位／ＣＨ２＝ＣＨＯＣＨ２ＣＨ２ＣＦ２ＣＦ２ＣＦ２ＣＦ２ＣＦ２ＣＦ３に基づく繰り返し単位＝５３／３０／１７（モル比）であった。含フッ素弾性共重合体１のガラス転移温度は−１０．８℃であり、耐熱性の尺度である１０％質量減少温度は４１７℃であった。エチレンジアミンに室温で５２時間浸漬した後の質量増加率は１．１％であり、エンジンオイル（ＸＦ０８）に１５０℃で５２時間浸漬した後の質量増加率は０．５％であった。このように、含フッ素弾性共重合体１は、優れた低温特性、耐熱性、耐アミン性、耐エンジンオイル性を示した。
【００２６】
［実施例２］
ＣＨ２＝ＣＨＯＣＨ２ＣＨ２ＣＦ２ＣＦ２ＣＦ２ＣＦ２ＣＦ２ＣＦ３の７．８ｇ、プロピレンの４．２ｇを仕込んだ以外は実施例１と同様の操作を行い、含フッ素弾性共重合体２の８．７ｇが得られた。この含フッ素弾性共重合体２の共重合組成は、テトラフルオロエチレンに基づく繰り返し単位／プロピレンに基づく繰り返し単位／ＣＨ２＝ＣＨＯＣＨ２ＣＨ２ＣＦ２ＣＦ２ＣＦ２ＣＦ２ＣＦ２ＣＦ３に基づく繰り返し単位＝５０／３９／１１（モル比）であった。含フッ素弾性共重合体２のガラス転移温度は−４．５℃、１０％質量減少温度が３９６℃であった。エチレンジアミンに室温で５２時間浸漬した後の質量増加率は１．０％であり、エンジンオイル（ＸＦ０８）に１５０℃で５２時間浸漬した後の質量増加率は−０．３％であった。
【００２７】
[実施例３]
ＣＨ２＝ＣＨＯＣＨ２ＣＨ２ＣＦ２ＣＦ２ＣＦ２ＣＦ２ＣＦ２ＣＦ３の４１．３ｇ、プロピレンの０．９ｇを仕込んだ以外は実施例１と同様の操作を行い、含フッ素弾性共重合体３の６．４ｇが得られた。この含フッ素弾性共重合体３の共重合組成は、テトラフルオロエチレンに基づく繰り返し単位／プロピレンに基づく繰り返し単位／ＣＨ２＝ＣＨＯＣＨ２ＣＨ２ＣＦ２ＣＦ２ＣＦ２ＣＦ２ＣＦ２ＣＦ３に基づく繰り返し単位＝５１／１４／３５（モル比）であった。含フッ素弾性共重合体３のガラス転移温度は−２３．０℃、１０％質量減少温度が３８９℃であった。エチレンジアミンに室温で５２時間浸漬した後の質量増加率は１．２％であり、エンジンオイル（ＸＦ０８）に１５０℃で５２時間浸漬した後の質量増加率は０．４％であった。
【００２８】
［比較例１］
実施例１において、ＣＨ２＝ＣＨＯＣＨ２ＣＨ２ＣＦ２ＣＦ２ＣＦ２ＣＦ２ＣＦ２ＣＦ３のかわりにノルマルブチルビニルエーテルの３．９ｇを仕込んだ以外は実施例１と同様の操作を行い、含フッ素弾性共重合体４の１７．２ｇが得られた。この含フッ素弾性共重合体４の共重合組成は、テトラフルオロエチレンに基づく繰り返し単位／プロピレンに基づく繰り返し単位／ノルマルブチルビニルエーテルに基づく繰り返し単位＝６５／１７／１８（モル比）であった。含フッ素弾性共重合体４のガラス転移温度は−１６℃、１０％質量減少温度が３３０℃であった。エチレンジアミンに室温で５２時間浸漬した後の質量増加率は１．９％であり、エンジンオイル（ＸＦ０８）に１５０℃で５２時間浸漬した後の質量増加率は１３．６％であった。含フッ素弾性共重合体４は、低温特性及び耐アミン性は優れているが、耐熱性、耐エンジンオイル性は充分でなかった。
【００２９】
［比較例２］
実施例１において、ＣＨ２＝ＣＨＯＣＨ２ＣＨ２ＣＦ２ＣＦ２ＣＦ２ＣＦ２ＣＦ２ＣＦ３の２．０ｇ、プロピレンの４．６ｇを仕込んだ以外は実施例１と同様の操作を行い、含フッ素弾性共重合体５の８．７ｇが得られた。この含フッ素弾性共重合体５の共重合組成は、テトラフルオロエチレンに基づく繰り返し単位／プロピレンに基づく繰り返し単位／ＣＨ２＝ＣＨＯＣＨ２ＣＨ２ＣＦ２ＣＦ２ＣＦ２ＣＦ２ＣＦ２ＣＦ３に基づく繰り返し単位＝５３／４４／３（モル比）であった。含フッ素弾性共重合体５のガラス転移温度は−０．２℃、１０％質量減少温度が４１１℃であった。ガラス転移温度が高く、低温特性が不十分であった。
【００３０】
［比較例３］
フッ化ビニリデン／テトラフルオロエチレン／ヘキサフルオロプロピレン共重合体であるダイエルＧ−９０２をエチレンジアミンに室温で２４時間浸漬したところ、試料が劣化して、形が崩れて質量増加率の測定が不可能であった。エンジンオイル（ＸＦ０８）に１５０℃で２４時間浸漬した後の質量増加率は０．２％であった。
【産業上の利用可能性】
【００３１】
本発明の含フッ素弾性共重合体は、耐熱性、耐薬品性、特に耐アミン性、耐エンジンオイル性に優れるとともに低温特性に優れているので、その架橋体は広範囲の使用条件下でゴム弾性が要求される各種用途に利用できる。例えば、自動車、船舶、航空機等輸送機関における耐油、耐薬品、耐熱パッキング、オーリングその他のシール材、ダイヤフラム、バルブ、また化学プラントにおける同様のパッキング、オーリング、シール材、ダイヤフラム、バルブ、ホース、ロール、チューブ、耐酸コーティング、ライニングなどとして有用である。また、パイプ状、棒状成形物などにも成形加工できる。また、フィルム状またはテープ状の成形物に一次加工して、これを積層、貼付、巻付などの二次加工によってさらに成形加工することなども可能である。